(57)【要約】【課題】  サイクル特性を向上させることができる電解質およびそれを用いた電池を提供する。【解決手段】  正極１３と負極１４とが電解質層１６を介して積層されている。電解質層１６は、電解液と高分子化合物とを含むゲル状の電解質により構成されている。電解液はα−メチレン−γ−ブチロラクトンを含んでいる。α−メチレン−γ−ブチロラクトンは充電時などに分解して負極１４の表面に被膜を形成するので、負極１４における電解質などの副反応を抑制することができる。【選択図】        図２
2005222829.tif 000002
【特許請求の範囲】
【請求項１】
α−メチレン−γ−ブチロラクトンを含有する溶媒を含むことを特徴とする電解質。
【請求項２】
前記α−メチレン−γ−ブチロラクトンの含有量は、前記溶媒において０．０５質量％以上１０質量％以下であることを特徴とする請求項１記載の電解質。
【請求項３】
正極および負極と共に電解質を備えた電池であって、
前記電解質は、α−メチレン−γ−ブチロラクトンを含有する溶媒を含むことを特徴とする電池。
【請求項４】
前記負極の容量は、軽金属の吸蔵および離脱による容量成分と、軽金属の析出および溶解による容量成分とを含み、かつその和により表されることを特徴とする請求項３記載の電池。
【請求項５】
前記α−メチレン−γ−ブチロラクトンの含有量は、前記溶媒において０．０５質量％以上１０質量％以下であることを特徴とする請求項３記載の電池。
【発明の詳細な説明】
【技術分野】
【０００１】
本発明は、電解質およびそれを用いた電池に関する。
【背景技術】
【０００２】
近年、携帯電話，ＰＤＡ（personal digital assistant；個人用携帯型情報端末機器）あるいはノート型コンピュータに代表される携帯型電子機器の小型化および軽量化が精力的に進められ、その一環として、それらの駆動電源である電池、特に二次電池のエネルギー密度の向上が強く望まれている。
【０００３】
高エネルギー密度を得ることができる二次電池としては、例えば、負極に炭素材料などのリチウム（Ｌｉ）を吸蔵および離脱することが可能な材料を用いたリチウムイオン二次電池がある。リチウムイオン二次電池では、負極材料中に吸蔵されたリチウムが必ずイオン状態であるように設計されるため、エネルギー密度は負極材料中に吸蔵することが可能なリチウムイオン数に大きく依存する。よって、リチウムイオン二次電池では、リチウムイオンの吸蔵量を高めることによりエネルギー密度を更に向上させることができると考えられる。しかし、現在リチウムイオンを最も効率的に吸蔵および離脱することが可能な材料とされている黒鉛の吸蔵量は、１ｇ当たりの電気量換算で３７２ｍＡｈと理論的に限界があり、最近では精力的な開発活動により、その限界値まで高められつつある。
【０００４】
高エネルギー密度を得ることができる二次電池としては、また、負極にリチウム金属を用い、負極反応にリチウム金属の析出および溶解反応のみを利用したリチウム金属二次電池がある。リチウム金属二次電池は、リチウム金属の理論電気化学当量が２０５４ｍＡｈ／ｃｍ3 と大きく、リチウムイオン二次電池で用いられる黒鉛の２．５倍にも相当するので、リチウムイオン二次電池を上回る高いエネルギー密度を得られるものと期待されている。これまでも、多くの研究者等によりリチウム金属二次電池の実用化に関する研究開発がなされてきた（例えば、非特許文献１参照。) 。
【０００５】
更に、近年では、負極にリチウムを吸蔵および離脱することが可能な材料を用い、その表面にリチウム金属を析出させることにより、負極の容量がリチウムの吸蔵および離脱による容量成分と、リチウムの析出および溶解による容量成分とを含むようにした二次電池も開発されている（例えば、特許文献１参照。）。
【０００６】
これらの二次電池では、これまでもサイクル特性を向上させるために、電解質に種々の添加剤を添加することが検討されてきた（例えば、特許文献２参照。）。
【非特許文献１】リチウム  バッテリーズ（Lithium Batteries ),ジェーン−  ポール  ガバノ（Jean-Paul Gabano）編, アカデミック・プレス（Academic Press）, 1983, ロンドン（London）, ニューヨーク（New York）
【特許文献１】国際公開第WO 01/22519 A1号パンフレット
【特許文献２】特開２００３−１９７２５９号公報
【発明の開示】
【発明が解決しようとする課題】
【０００７】
しかしながら、リチウム金属二次電池、並びにリチウムの析出・溶解および吸蔵・離脱を利用した二次電池では、リチウムイオン二次電池に比べてサイクル特性が低く、更なる改善が求められていた。また、リチウムイオン二次電池についても、携帯型電子機器の利用に伴い、更なる寿命の延長が求められていた。
【０００８】
本発明はかかる問題点に鑑みてなされたもので、その目的は、サイクルによる容量劣化を抑制することができる電解質およびそれを用いた電池を提供することにある。
【課題を解決するための手段】
【０００９】
本発明による電解質は、α−メチレン−γ−ブチロラクトンを含有する溶媒を含むものである。
【００１０】
本発明による電池は、正極および負極と共に電解質を備えたものであって、電解質は、α−メチレン−γ−ブチロラクトンを含有する溶媒を含むものである。
【発明の効果】
【００１１】
本発明の電解質によれば、α−メチレン−γ−ブチロラクトンを含むようにしたので、例えば電池に用いた場合には、α−メチレン−γ−ブチロラクトンが反応することにより負極の表面に被膜を形成することができる。よって、負極における副反応を抑制することができ、充放電サイクルによる容量劣化を抑制することができる。
【００１２】
特に、α−メチレン−γ−ブチロラクトンの含有量を溶媒において０．０５質量％以上１０質量％以下とすれば、より高い効果を得ることができる。
【発明を実施するための最良の形態】
【００１３】
以下、本発明の実施の形態について、図面を参照して詳細に説明する。
【００１４】
［第１の実施の形態］
図１は本発明の第１の実施の形態に係る二次電池の一構成例を分解して表すものである。この二次電池は、いわゆるラミネートフィルム型といわれるものであり、巻回電極体１０をフィルム状の外装部材２０の内部に封入した構成を有している。巻回電極体１０には、正極リード１１および負極リード１２が取り付けられている。正極リード１１および負極リード１２は、電気化学的にも化学的にも安定でかつ導通がとれる材料、例えばアルミニウム、銅あるいはニッケルなどの金属材料により構成されている。
【００１５】
外装部材２０は、例えば、ナイロンフィルム，アルミニウム箔およびポリエチレンフィルムをこの順に張り合わせた矩形状のラミネートフィルムにより構成されている。外装部材２０は、例えば、ポリエチレンフィルム側と巻回電極体１０とが対向するように配設されており、各外縁部が融着あるいは接着剤により互いに密着されている。外装部材２０と正極リード１１および負極リード１２との間には、外気の侵入を防止するための密着フィルム２１が挿入されている。密着フィルム２１は、正極リード１１および負極リード１２に対して密着性を有する材料により構成され、例えば、正極リード１１および負極リード１２が上述した金属材料により構成される場合には、ポリエチレン，ポリプロピレン，変性ポリエチレンあるいは変性ポリプロピレンなどのポリオレフィン樹脂により構成されることが好ましい。
【００１６】
なお、外装部材２０Ａは、上述したラミネートフィルムに代えて、他の構造を有するラミネートフィルム，ポリプロピレンなどの高分子フィルムあるいは金属フィルムにより構成するようにしてもよい。
【００１７】
図２は図１に示した巻回電極体１０の断面構造の一部を拡大して表すものである。巻回電極体１０は、正極１３と負極１４とをセパレータ１５および電解質層１６を介して積層し、巻回したものである。
【００１８】
正極１３は、例えば、対向する一対の面を有する正極集電体１３Ａの両面に正極活物質層１３Ｂが設けられた構造を有している。なお、図示はしないが、正極集電体１３Ａの片面のみに正極活物質層１３Ｂを設けるようにしてもよい。正極集電体１３Ａは、例えばアルミニウム箔，ニッケル箔あるいはステンレス箔などの金属箔により構成されている。
【００１９】
正極活物質層１３Ｂは、例えば、正極活物質として、軽金属であるリチウムを吸蔵および離脱することが可能な正極材料を含んで構成されている。リチウムを吸蔵および離脱することが可能な正極材料としては、例えば、リチウム酸化物，リチウムリン酸化物，リチウム硫化物あるいはリチウムを含む層間化合物などのリチウム含有化合物が適当であり、２種以上を混合して用いてもよい。特に、エネルギー密度を高くするには、一般式Ｌｉx ＭＩＯ2 あるいはＬｉy ＭIIＰＯ4 で表されるリチウム複合酸化物あるいはリチウムリン酸化物が好ましい。なお、式中、ＭＩおよびＭIIは１種類以上の遷移金属を表し、例えば、コバルト（Ｃｏ），ニッケル（Ｎｉ），マンガン（Ｍｎ），鉄（Ｆｅ），アルミニウム（Ａｌ），バナジウム（Ｖ）およびチタン（Ｔｉ）のうちの少なくとも１種が好ましい。ｘおよびｙの値は電池の充放電状態によって異なり、通常、０．０５≦ｘ≦１．１０、０．０５≦ｙ≦１．１０の範囲内の値である。Ｌｉx ＭＩＯ2 で表されるリチウム複合酸化物の具体例としては、リチウムコバルト複合酸化物（ＬｉＣｏＯ2 ）、リチウムニッケル複合酸化物（ＬｉＮｉＯ2 ）、リチウムニッケルコバルト複合酸化物（Ｌｉz Ｎｉv Ｃｏ1-v Ｏ2 ；ｚおよびｖは例えば０＜ｚ＜１、０．７＜ｖ＜１．０２である）、あるいはスピネル型結晶構造を有するリチウムマンガン複合酸化物（ＬｉＭｎ2 Ｏ4 ）などが挙げられる。また、Ｌｉy ＭIIＰＯ4 で表されるリチウムリン酸化物の具体例としては、ＬｉＦｅＰＯ4 などが挙げられる。
【００２０】
正極活物質層１３Ｂは、また、例えば導電剤を含んでおり、必要に応じて更に結着剤を含んでいてもよい。導電剤としては、例えば、黒鉛，カーボンブラックあるいはケッチェンブラックなどの炭素材料が挙げられ、１種または２種以上が混合して用いられる。また、炭素材料の他にも、導電性を有する材料であれば金属材料あるいは導電性高分子材料などを用いるようにしてもよい。結着剤としては、例えば、スチレンブタジエン系ゴム，フッ素系ゴムあるいはエチレンプロピレンジエンゴムなどの合成ゴム、またはポリフッ化ビニリデンなどの高分子材料が挙げられ、１種または２種以上が混合して用いられる。
【００２１】
負極１４は、例えば、対向する一対の面を有する負極集電体１４Ａの片面に負極活物質層１４Ｂが設けられた構成を有している。負極集電体１４Ａは、例えば、銅箔，ニッケル箔あるいはステンレス箔などの金属箔により構成されている。
【００２２】
負極活物質層１４Ｂは、負極活物質として、軽金属であるリチウムを吸蔵および離脱することが可能な負極材料のいずれか１種または２種以上を含んで構成されており、必要に応じて、例えば正極活物質層１３Ｂと同様の結着剤を含んでいてもよい。なお、本明細書において軽金属の吸蔵・離脱というのは、軽金属イオンがそのイオン性を失うことなく電気化学的に吸蔵・離脱されることを言う。これは、吸蔵された軽金属が完全なイオン状態で存在する場合のみならず、完全なイオン状態とは言えない状態で存在する場合も含む。これらに該当する場合としては、例えば、黒鉛に対する軽金属イオンの電気化学的なインタカレーション反応による吸蔵が挙げられる。また、金属間化合物を含む合金への軽金属の吸蔵、あるいは合金の形成による軽金属の吸蔵も挙げることができる。
【００２３】
リチウムを吸蔵および離脱することが可能な負極材料としては、例えば、黒鉛，難黒鉛化性炭素あるいは易黒鉛化性炭素などの炭素材料が挙げられる。これら炭素材料は、充放電時に生じる結晶構造の変化が非常に少なく、高い充放電容量を得ることができると共に、良好な充放電サイクル特性を得ることができるので好ましい。特に黒鉛は、電気化学当量が大きく、高いエネルギー密度を得ることができるので好ましい。
【００２４】
黒鉛としては、例えば、真密度が２．１０ｇ／ｃｍ3 以上のものが好ましく、２．１８ｇ／ｃｍ3 以上のものであればより好ましい。なお、このような真密度を得るには、（００２）面のＣ軸結晶子厚みが１４．０ｎｍ以上であることが必要である。また、（００２）面の面間隔は０．３４０ｎｍ未満であることが好ましく、０．３３５ｎｍ以上０．３３７ｎｍ以下の範囲内であればより好ましい。
【００２５】
黒鉛は、天然黒鉛でも人造黒鉛でもよい。人造黒鉛であれば、例えば、有機材料を炭化して高温熱処理を行い、粉砕・分級することにより得られる。高温熱処理は、例えば、必要に応じて窒素（Ｎ2 ）などの不活性ガス気流中において３００℃〜７００℃で炭化し、毎分１℃〜１００℃の速度で９００℃〜１５００℃まで昇温してこの温度を０時間〜３０時間程度保持し仮焼すると共に、２０００℃以上、好ましくは２５００℃以上に加熱し、この温度を適宜の時間保持することにより行う。
【００２６】
出発原料となる有機材料としては、石炭あるいはピッチを用いることができる。ピッチには、例えば、コールタール，エチレンボトム油あるいは原油などを高温で熱分解することにより得られるタール類、アスファルトなどを蒸留（真空蒸留，常圧蒸留あるいはスチーム蒸留），熱重縮合，抽出，化学重縮合することにより得られるもの、木材還流時に生成されるもの、ポリ塩化ビニル樹脂、ポリビニルアセテート、ポリビニルブチラートまたは３，５−ジメチルフェノール樹脂がある。これらの石炭あるいはピッチは、炭化の途中最高４００℃程度において液体として存在し、その温度で保持されることで芳香環同士が縮合・多環化し、積層配向した状態となり、そののち約５００℃以上で固体の炭素前駆体、すなわちセミコークスとなる（液相炭素化過程）。
【００２７】
有機材料としては、また、ナフタレン，フェナントレン，アントラセン，トリフェニレン，ピレン，ペリレン，ペンタフェン，ペンタセンなどの縮合多環炭化水素化合物あるいはその誘導体（例えば、上述した化合物のカルボン酸，カルボン酸無水物，カルボン酸イミド）、またはそれらの混合物を用いることができる。更に、アセナフチレン，インドール，イソインドール，キノリン，イソキノリン，キノキサリン，フタラジン，カルバゾール，アクリジン，フェナジン，フェナントリジンなどの縮合複素環化合物あるいはその誘導体、またはそれらの混合物を用いることもできる。
【００２８】
なお、粉砕は、炭化，仮焼の前後、あるいは黒鉛化前の昇温過程の間のいずれで行ってもよい。これらの場合には、最終的に粉末状態で黒鉛化のための熱処理が行われる。但し、嵩密度および破壊強度の高い黒鉛粉末を得るには、原料を成型したのち熱処理を行い、得られた黒鉛化成型体を粉砕・分級することが好ましい。
【００２９】
例えば、黒鉛化成型体を作製する場合には、フィラーとなるコークスと、成型剤あるいは焼結剤となるバインダーピッチとを混合して成型したのち、この成型体を１０００℃以下の低温で熱処理する焼成工程と、焼成体に溶融させたバインダーピッチを含浸させるピッチ含浸工程とを数回繰り返してから、高温で熱処理する。含浸させたバインダーピッチは、以上の熱処理過程で炭化し、黒鉛化される。ちなみに、この場合には、フィラー（コークス）とバインダーピッチとを原料にしているので多結晶体として黒鉛化し、また原料に含まれる硫黄や窒素が熱処理時にガスとなって発生することから、その通り路に微小な空孔が形成される。よって、この空孔により、リチウムの吸蔵・離脱反応が進行し易しくなると共に、工業的に処理効率が高いという利点もある。なお、成型体の原料としては、それ自身に成型性、焼結性を有するフィラーを用いてもよい。この場合には、バインダーピッチの使用は不要である。
【００３０】
難黒鉛化性炭素としては、（００２）面の面間隔が０．３７ｎｍ以上、真密度が１．７０ｇ／ｃｍ3 未満であると共に、空気中での示差熱分析（differential thermal analysis ；ＤＴＡ）において７００℃以上に発熱ピークを示さないものが好ましい。
【００３１】
このような難黒鉛化性炭素は、例えば、有機材料を１２００℃程度で熱処理し、粉砕・分級することにより得られる。熱処理は、例えば、必要に応じて３００℃〜７００℃で炭化した（固相炭素化過程）のち、毎分１℃〜１００℃の速度で９００℃〜１３００℃まで昇温し、この温度を０〜３０時間程度保持することにより行う。粉砕は、炭化の前後、あるいは昇温過程の間で行ってもよい。
【００３２】
出発原料となる有機材料としては、例えば、フルフリルアルコールあるいはフルフラールの重合体，共重合体、またはこれらの高分子と他の樹脂との共重合体であるフラン樹脂を用いることができる。また、フェノール樹脂，アクリル樹脂，ハロゲン化ビニル樹脂，ポリイミド樹脂，ポリアミドイミド樹脂，ポリアミド樹脂，ポリアセチレンあるいはポリパラフェニレンなどの共役系樹脂、セルロースあるいはその誘導体、コーヒー豆類、竹類、キトサンを含む甲殻類、バクテリアを利用したバイオセルロース類を用いることもできる。更に、水素原子（Ｈ）と炭素原子（Ｃ）との原子数比Ｈ／Ｃが例えば０．６〜０．８である石油ピッチに酸素（Ｏ）を含む官能基を導入（いわゆる酸素架橋）させた化合物を用いることもできる。
【００３３】
この化合物における酸素の含有率は３％以上であることが好ましく、５％以上であればより好ましい。酸素の含有率は炭素材料の結晶構造に影響を与え、これ以上の含有率において難黒鉛化性炭素の物性を高めることができ、負極１４の容量を向上させることができるからである。ちなみに、石油ピッチは、例えば、コールタール，エチレンボトム油あるいは原油などを高温で熱分解することにより得られるタール類、またはアスファルトなどを、蒸留（真空蒸留，常圧蒸留あるいはスチーム蒸留），熱重縮合，抽出あるいは化学重縮合することにより得られる。また、酸化架橋形成方法としては、例えば、硝酸，硫酸，次亜塩素酸あるいはこれらの混酸などの水溶液と石油ピッチとを反応させる湿式法、空気あるいは酸素などの酸化性ガスと石油ピッチとを反応させる乾式法、または硫黄，硝酸アンモニウム，過硫酸アンモニア，塩化第二鉄などの固体試薬と石油ピッチとを反応させる方法を用いることができる。
【００３４】
なお、出発原料となる有機材料はこれらに限定されず、酸素架橋処理などにより固相炭化過程を経て難黒鉛化性炭素となり得る有機材料であれば、他の有機材料でもよい。
【００３５】
難黒鉛化性炭素としては、上述した有機材料を出発原料として製造されるものの他、特開平３−１３７０１０号公報に記載されているリン（Ｐ）と酸素と炭素とを主成分とする化合物も、上述した物性パラメータを示すので好ましい。
【００３６】
リチウムを吸蔵および離脱することが可能な負極材料としては、また、リチウムと合金を形成可能な金属元素の単体、合金あるいは化合物、またはリチウムと合金を形成可能な半金属元素の単体、合金あるいは化合物が挙げられる。これらは高いエネルギー密度を得ることができるので好ましく、特に、炭素材料と共に用いるようにすれば、高エネルギー密度を得ることができると共に、優れた充放電サイクル特性を得ることができるのでより好ましい。なお、本明細書において、合金には２種以上の金属元素からなるものに加えて、１種以上の金属元素と１種以上の半金属元素とからなるものも含める。その組織には固溶体，共晶（共融混合物），金属間化合物あるいはそれらのうちの２種以上が共存するものがある。
【００３７】
このような金属元素あるいは半金属元素としては、スズ（Ｓｎ），鉛（Ｐｂ），アルミニウム，インジウム（Ｉｎ），ケイ素（Ｓｉ），亜鉛（Ｚｎ），アンチモン（Ｓｂ），ビスマス（Ｂｉ），カドミウム（Ｃｄ），マグネシウム（Ｍｇ），ホウ素（Ｂ），ガリウム（Ｇａ），ゲルマニウム（Ｇｅ），ヒ素（Ａｓ），銀（Ａｇ），ジルコニウム（Ｚｒ），イットリウム（Ｙ）またはハフニウム（Ｈｆ）が挙げられる。これらの合金あるいは化合物としては、例えば、化学式Ｍａs Ｍｂt Ｌｉu 、あるいは化学式Ｍａp Ｍｃq Ｍｄr で表されるものが挙げられる。これら化学式において、Ｍａはリチウムと合金を形成可能な金属元素および半金属元素のうちの少なくとも１種を表し、ＭｂはリチウムおよびＭａ以外の金属元素および半金属元素のうちの少なくとも１種を表し、Ｍｃは非金属元素の少なくとも１種を表し、ＭｄはＭａ以外の金属元素および半金属元素のうちの少なくとも１種を表す。また、ｓ、ｔ、ｕ、ｐ、ｑおよびｒの値はそれぞれｓ＞０、ｔ≧０、ｕ≧０、ｐ＞０、ｑ＞０、ｒ≧０である。
【００３８】
中でも、長周期型周期表における１４族の金属元素あるいは半金属元素の単体、合金または化合物が好ましく、特に好ましいのはケイ素あるいはスズ、またはこれらの合金あるいは化合物である。これらは結晶質のものでもアモルファスのものでもよい。
【００３９】
このような合金あるいは化合物について具体的に例を挙げれば、ＬｉＡｌ，ＡｌＳｂ，ＣｕＭｇＳｂ，ＳｉＢ4 ，ＳｉＢ6 ，Ｍｇ2 Ｓｉ，Ｍｇ2 Ｓｎ，Ｎｉ2 Ｓｉ，ＴｉＳｉ2 ，ＭｏＳｉ2 ，ＣｏＳｉ2 ，ＮｉＳｉ2 ，ＣａＳｉ2 ，ＣｒＳｉ2 ，Ｃｕ5 Ｓｉ，ＦｅＳｉ2 ，ＭｎＳｉ2 ，ＮｂＳｉ2 ，ＴａＳｉ2 ，ＶＳｉ2 ，ＷＳｉ2 ，ＺｎＳｉ2 ，ＳｉＣ，Ｓｉ3 Ｎ4 ，Ｓｉ2 Ｎ2 Ｏ，ＳｉＯv （０＜ｖ≦２），ＳｎＯw （０＜ｗ≦２），ＳｎＳｉＯ3 ，ＬｉＳｉＯあるいはＬｉＳｎＯなどがある。
【００４０】
リチウムを吸蔵および離脱することが可能な負極材料としては、更に、他の金属化合物あるいは高分子材料が挙げられる。他の金属化合物としては、酸化鉄，酸化ルテニウムあるいは酸化モリブデンなどの酸化物や、あるいはＬｉＮ3 などが挙げられ、高分子材料としてはポリアセチレン，ポリアニリンあるいはポリピロールなどが挙げられる。
【００４１】
また、この二次電池では、充電の過程において、開回路電圧（すなわち電池電圧）が過充電電圧よりも低い時点で負極１４にリチウム金属が析出し始めるようになっている。つまり、開回路電圧が過充電電圧よりも低い状態において負極１４にリチウム金属が析出しており、負極１４の容量は、リチウムの吸蔵・離脱による容量成分と、リチウム金属の析出・溶解による容量成分とを含み、かつその和で表される。従って、この二次電池では、リチウムを吸蔵・離脱可能な負極材料とリチウム金属との両方が負極活物質として機能し、リチウムを吸蔵・離脱可能な負極材料はリチウム金属が析出する際の基材となっている。
【００４２】
なお、過充電電圧というのは、電池が過充電状態になった時の開回路電圧を指し、例えば、日本蓄電池工業会（電池工業会）の定めた指針の一つである「リチウム二次電池安全性評価基準ガイドライン」（ＳＢＡ  Ｇ１１０１）に記載され定義される「完全充電」された電池の開回路電圧よりも高い電圧を指す。また換言すれば、各電池の公称容量を求める際に用いた充電方法、標準充電方法、もしくは推奨充電方法を用いて充電した後の開回路電圧よりも高い電圧を指す。具体的には、この二次電池では、例えば開回路電圧が４．２Ｖの時に完全充電となり、開回路電圧が０Ｖ以上４．２Ｖ以下の範囲内の一部においてリチウムを吸蔵・離脱可能な負極材料の表面にリチウム金属が析出している。
【００４３】
これにより、この二次電池では、高いエネルギー密度を得ることができると共に、充放電サイクル特性および急速充電特性を向上させることができるようになっている。これは、負極１４にリチウム金属を析出させるという点では負極にリチウム金属あるいはリチウム合金を用いた従来のリチウム二次電池と同様であるが、リチウムを吸蔵・離脱可能な負極材料にリチウム金属を析出させるようにしたことにより、次のような利点が生じるためであると考えられる。
【００４４】
第１に、従来のリチウム二次電池ではリチウム金属を均一に析出させることが難しく、それが充放電サイクル特性を劣化させる原因となっていたが、リチウムを吸蔵・離脱可能な負極材料は一般的に表面積が大きいので、この二次電池ではリチウム金属を均一に析出させることができることである。第２に、従来のリチウム二次電池ではリチウム金属の析出・溶解に伴う体積変化が大きく、それも充放電サイクル特性を劣化させる原因となっていたが、この二次電池ではリチウムを吸蔵・離脱可能な負極材料の粒子間の隙間にもリチウム金属が析出するので体積変化が少ないことである。第３に、従来のリチウム二次電池ではリチウム金属の析出・溶解量が多ければ多いほど上記の問題も大きくなるが、この二次電池ではリチウムを吸蔵・離脱可能な負極材料によるリチウムの吸蔵・離脱も充放電容量に寄与するので、電池容量が大きいわりにはリチウム金属の析出・溶解量が小さいことである。第４に、従来のリチウム二次電池では急速充電を行うとリチウム金属がより不均一に析出してしまうので充放電サイクル特性が更に劣化してしまうが、この二次電池では充電初期においてはリチウムを吸蔵・離脱可能な負極材料にリチウムが吸蔵されるので急速充電が可能となることである。
【００４５】
これらの利点をより効果的に得るためには、例えば、開回路電圧が過充電電圧になる前の最大電圧時において負極１４に析出するリチウム金属の最大析出容量は、リチウムを吸蔵・離脱可能な負極材料の充電容量能力の０．０５倍以上３．０倍以下であることが好ましい。リチウム金属の析出量が多過ぎると従来のリチウム二次電池と同様の問題が生じてしまい、少な過ぎると充放電容量を十分に大きくすることができないからである。また、例えば、リチウムを吸蔵・離脱可能な負極材料の放電容量能力は、１５０ｍＡｈ／ｇ以上であることが好ましい。リチウムの吸蔵・離脱能力が大きいほどリチウム金属の析出量は相対的に少なくなるからである。なお、負極材料の充電容量能力は、例えば、リチウム金属を対極として、この負極材料を負極活物質とした負極について０Ｖまで定電流・定電圧法で充電した時の電気量から求められる。負極材料の放電容量能力は、例えば、これに引き続き、定電流法で１０時間以上かけて２．５Ｖまで放電した時の電気量から求められる。
【００４６】
セパレータ１５は、例えば、ポリテトラフルオロエチレン，ポリプロピレンあるいはポリエチレンなどの合成樹脂製の多孔質膜、またはセラミック製の多孔質膜により構成されており、これら２種以上の多孔質膜を積層した構造とされていてもよい。中でも、ポリオレフィン製の多孔質膜はショート防止効果に優れ、かつシャットダウン効果による電池の安全性向上を図ることができるので好ましい。特に、ポリエチレンは、１００℃以上１６０℃以下の範囲内においてシャットダウン効果を得ることができ、かつ電気化学的安定性にも優れているので、セパレータ１５を構成する材料として好ましい。また、ポリプロピレンも好ましく、他にも化学的安定性を備えた樹脂であればポリエチレンあるいはポリプロピレンと共重合させたり、またはブレンド化することで用いることができる。
【００４７】
電解質層１６は、例えば、電解液と、この電解液を保持する高分子化合物とを含むいわゆるゲル状の電解質により構成されている。電解液は、例えば、非水溶媒などの溶媒と、この溶媒に溶解された電解質塩とを含有している。
【００４８】
溶媒としては、例えば、エチレンカーボネート、プロピレンカーボネート、ブチレンカーボネート、ビニレンカーボネート、γ−ブチロラクトン、γ−バレロラクトン、１，２−ジメトキシエタン、テトラヒドロフラン、２−メチルテトラヒドロフラン、１，３−ジオキソラン、４−メチル−１，３−ジオキソラン、酢酸メチル、プロピオン酸メチル、プロピオン酸エチル、ジメチルカーボネート、エチルメチルカーボネート、ジエチルカーボネート、アセトニトリル、グルタロニトリル、アジポニトリル、メトキシアセトニトリル、３−メトキシプロピロニトリル、Ｎ，Ｎ−ジメチルフォルムアミド、Ｎ−メチルピロリジノン、Ｎ−メチルオキサゾリジノン、Ｎ，Ｎ’−ジメチルイミダゾリジノン、ニトロメタン、ニトロエタン、スルホラン、ジメチルスルフォキシド、燐酸トリメチル、およびこれらの化合物の水素基の一部または全部をフッ素基に置換したものが挙げられる。
【００４９】
中でも、溶媒には、環状炭酸エステルあるいは鎖状炭酸エステルの一方、または両方を含むようにすることが好ましく、例えば、エチレンカーボネート、プロピレンカーボネート、ビニレンカーボネート、ジメチルカーボネート、およびエチルメチルカーボネートのうちの少なくとも１種を含むようにすることが好ましい。優れた充放電容量および充放電サイクル特性を得ることができるからである。
【００５０】
また、溶媒には、化１で表されるα−メチレン−γ−ブチロラクトンを含むようにすることが好ましい。α−メチレン−γ−ブチロラクトンは、例えば充電の際に分解して負極１４の表面に被膜を形成し、負極１４における電解質などの反応を抑制することができるからである。なお、γ−ブチロラクトンあるいはγ−バレロラクトンはこのような機能を持たない。α−メチレン−γ−ブチロラクトンの溶媒における含有量は、０．０５質量％以上１０質量％以下とすることが好ましい。この範囲内においてより高い効果を得ることができるからである。
【００５１】
【化１】
2005222829.tif 000003
【００５２】
電解質塩としては、例えば、ＬｉＡｓＦ6 ，ＬｉＰＦ6 ，ＬｉＢＦ4 ，ＬｉＣｌＯ4 ，ＬｉＢ（Ｃ6 Ｈ5 ）4 ，ＬｉＣＨ3 ＳＯ3 ，ＬｉＣＦ3 ＳＯ3 ，ＬｉＮ（ＣＦ3 ＳＯ2 ）2 ，ＬｉＮ（Ｃ2 Ｆ5 ＳＯ2 ）2 ，ＬｉＮ（Ｃ4 Ｆ9 ＳＯ2 ）（ＣＦ3 ＳＯ2 ），ＬｉＣ（ＣＦ3 ＳＯ2 ）3 ，ＬｉＡｌＣｌ4 ，ＬｉＳｉＦ6 ，ＬｉＣｌあるいはＬｉＢｒなどのリチウム塩が挙げられ、いずれか１種または２種以上を混合して用いてもよい。
【００５３】
電解質塩の含有量は、溶媒に対して０．５ｍｏｌ／ｋｇ以上３．０ｍｏｌ／ｋｇ以下の範囲内であることが好ましい。この範囲外ではイオン伝導度の極端な低下により十分な電池特性が得られなくなる虞があるからである。
【００５４】
高分子化合物としては、例えば、ポリアクリロニトリル、ポリフッ化ビニリデン、フッ化ビニリデンとヘキサフルオロプロピレンの共重合体、ポリテトラフルオロエチレン、ポリヘキサフルオロプロピレン、ポリエチレンオキサイド、ポリプロピレンオキサイド、ポリフォスファゼン、ポリシロキサン、ポリ酢酸ビニル、ポリビニルアルコール、ポリメタクリル酸メチル、ポリアクリル酸、ポリメタクリル酸、スチレン−ブタジエンゴム、ニトリル−ブタジエンゴム、ポリスチレンあるいはポリカーボネートが挙げられる。特に、電気化学的安定性の点からは、ポリアクリロニトリル、ポリフッ化ビニリデン、ポリヘキサフルオロプロピレン、フッ化ビニリデンとヘキサフルオロプロピレンの共重合体、あるいはポリエチレンオキサイドの構造を持つ高分子化合物を用いることが望ましい。電解液に対する高分子化合物の添加量は、両者の相溶性によっても異なるが、通常、電解液の５質量％〜５０質量％程度が好ましい。
【００５５】
また、電解質層１６は、電解液を高分子化合物に代えて無機伝導体または高分子化合物と無機伝導体との混合物に保持させたものにより構成されてもよい。無機伝導体としては、例えば、窒化リチウム，ヨウ化リチウムあるいは水酸化リチウムの多結晶、ヨウ化リチウムと三酸化二クロムとの混合物、またはヨウ化リチウムと硫化チリウムと亜硫化二リンとの混合物などを含むものが挙げられる。
【００５６】
この二次電池は、例えば、次のようにして製造することができる。
【００５７】
まず、例えば、正極活物質と、導電剤と、結着剤とを混合して正極合剤を調製し、この正極合剤をＮ−メチル−２−ピロリドンなどの溶剤に分散させてペースト状の正極合剤スラリーとする。続いて、この正極合剤スラリーを正極集電体１２Ａに塗布し溶剤を乾燥させたのち、ロールプレス機などにより圧縮成型し、正極活物質層１３Ｂが形成された正極集電体１２Ａを所定の形状に打ち抜くことにより正極１３を作製する。
【００５８】
次いで、例えば、リチウムを吸蔵・離脱可能な負極材料と、結着剤とを混合して負極合剤を調製し、この負極合剤をＮ−メチル−２−ピロリドンなどの溶剤に分散させてペースト状の負極合剤スラリーとする。続いて、この負極合剤スラリーを負極集電体１４Ａに塗布し溶剤を乾燥させたのち、ロールプレス機などにより圧縮成型して負極活物質層１４Ｂを形成し、負極１４を作製する。その際、正極活物質層１３Ｂと負極活物質層１４Ｂとの容量の割合、具体的には正極活物質とリチウムを吸蔵・離脱可能な負極材料との割合を調整し、上述したように充電の途中で負極１４にリチウム金属が析出するようにする。
【００５９】
続いて、正極集電体１３Ａに正極リード１１を取り付け、負極集電体１４Ａに負極リード１２を取り付ける。そののち、電解液および高分子化合物を混合した塗布液を正極活物質層１３Ｂおよび負極活物質層１４Ｂの上に塗布して電解質層１６を形成し、例えば、セパレータ１５、正極１３、セパレータ１５、負極１４の順に積層して巻回し、巻回電極体１０を形成する。次いで、巻回電極体１０を外装部材２０の間に挟み込み、減圧雰囲気中において外装部材２０を巻回電極体１０に圧着させると共に、外装部材２０の外縁部同士を熱融着などにより密着させる。なお、正極リード１１および負極リード１２と外装部材２０との間には、密着フィルム２１を挟み込んで密着させる。これにより図１に示した二次電池が完成する。
【００６０】
この二次電池は次のように作用する。
【００６１】
この二次電池では、充電を行うと、正極活物質層１３Ｂからリチウムイオンが離脱し、電解質層１６を介して、まず、負極活物質層１４Ｂに含まれるリチウムを吸蔵・離脱可能な負極材料に吸蔵される。更に充電を続けると、開回路電圧が過充電電圧よりも低い状態において、充電容量がリチウムを吸蔵・離脱可能な負極材料の充電容量能力を超え、リチウムを吸蔵・離脱可能な負極材料の表面にリチウム金属が析出し始める。そののち、充電を終了するまで負極１４にはリチウム金属が析出し続ける。
【００６２】
次いで、放電を行うと、まず、負極１４に析出したリチウム金属がイオンとなって溶出し、電解質層１６を介して、正極活物質層１３Ｂに吸蔵される。更に放電を続けると、負極活物質層１４Ｂ中のリチウムを吸蔵・離脱可能な負極材料に吸蔵されたリチウムイオンが離脱し、電解質層１６を介して正極活物質層１３Ｂに吸蔵される。よって、この二次電池では、従来のいわゆるリチウム二次電池およびリチウムイオン二次電池の両方の特性、すなわち高いエネルギー密度および良好な充放電サイクル特性が得られる。
【００６３】
また、本実施形態では、電解質層１６にα−メチレン−γ−ブチロラクトンを含んでいるので、負極１４の表面にα−メチレン−γ−ブチロラクトンよる安定な被膜が形成される。
【００６４】
このように本実施の形態によれば、α−メチレン−γ−ブチロラクトンを含むようにしたので、サイクル特性を向上させることができる。
【００６５】
特に、α−メチレン−γ−ブチロラクトンの溶媒における含有量を０．０５質量％以上１０質量％以下とすれば、より高い効果を得ることができる。
【００６６】
［第２の実施の形態］
本発明の第２の実施の形態に係る二次電池は、負極活物質層１４Ｂがリチウム金属により構成されていることを除き、第１の実施の形態と同様の構成を有している。また、第１の実施の形態と同様にして製造することができる。よって、図１を参照し、対応する構成要素には同一の符号付してその詳細な説明を省略する。
【００６７】
この二次電池では、負極活物質としてリチウム金属を用いており、負極１４の容量がリチウムの析出および溶解による容量成分により表される。負極活物質層１４Ｂは、充放電により析出・溶解を繰り返すものであり、組み立て時からすでに負極集電体１４Ａに設けられていてもよいが、組み立て後に充電により形成されてもよい。また、負極集電体１４Ａは設けなくてもよい。
【００６８】
この二次電池では、充電を行うと、例えば、正極活物質層１３Ｂからリチウムイオンが離脱し、電解質層１６を介して負極１４にリチウム金属となって析出する。放電を行うと、例えば、負極１４からリチウム金属がリチウムイオンとなって溶出し、電解質層１６を介して正極活物質層１３Ｂに吸蔵される。
【００６９】
このように本実施の形態によれば、α−メチレン−γ−ブチロラクトンを含むようにしたので、負極活物質としてリチウムを利用するいわゆるリチウム金属二次電池においても、サイクル特性を向上させることができる。
【００７０】
［第３の実施の形態] 
本発明の第３の実施の形態に係る二次電池は、正極活物質層１３Ｂと負極活物質層１４Ｂとの容量の割合を調整し、充電の途中で負極１４にリチウム金属が析出しないように構成されていることを除き、第１の実施の形態と同様の構成を有している。また、第１の実施の形態と同様にして製造することができる。よって、図１を参照し、対応する構成要素には同一の符号付してその詳細な説明を省略する。
【００７１】
この二次電池では、負極活物質としてリチウムを吸蔵および離脱することが可能な負極材料を用いており、負極１４の容量がリチウムの吸蔵および離脱による容量成分により表される。
【００７２】
この二次電池では、充電を行うと、正極活物質層１３Ｂからリチウムイオンが離脱し、電解質層１６を介して負極活物質層１４Ｂに吸蔵され、放電を行うと、負極活物質層１４Ｂからリチウムイオンが離脱し、電解質層１６を介して正極活物質層１３Ｂに吸蔵される。
【００７３】
このように本実施の形態によれば、α−メチレン−γ−ブチロラクトンを含むようにしたので、いわゆるリチウムイオン二次電池においても、負極１４の表面に形成される被膜により、電解質の分解反応などを抑制することができ、サイクル特性をより向上させることができる。
【実施例】
【００７４】
更に、本発明の具体的な実施例について詳細に説明する。
【００７５】
（実施例１−１）
負極の容量が、リチウムの吸蔵・離脱による容量成分により表される図１に示した構造のリチウムイオン二次電池を作製した。ここでは、図１を参照し、図１に示した符号を用いて説明する。
【００７６】
まず、正極活物質としてリチウム・コバルト複合酸化物（ＬｉＣｏＯ2 ）を用い、このリチウム・コバルト複合酸化物と、導電剤であるグラファイトと、結着剤であるポリフッ化ビニリデンとを混合して正極合剤を調製した。次いで、この正極合剤を溶剤であるＮ−メチル−２−ピロリドンに分散させて正極合剤スラリーとしたのち、アルミニウム箔よりなる正極集電体１２Ａに均一に塗布して乾燥させ、ロールプレス機で圧縮成型して正極活物質層１３Ｂを形成し、正極１３を作製した。
【００７７】
また、負極活物質として、リチウムを吸蔵・離脱可能な負極材料である人造黒鉛を用意し、この人造黒鉛と、結着剤であるポリフッ化ビニリデンとを混合して負極合剤を調製した。次いで、この負極合剤を溶剤であるＮ−メチル−２−ピロリドンに分散させて負極合剤スラリーとしたのち、銅箔よりなる負極集電体１４Ａに均一に塗布して乾燥させ、ロールプレス機で圧縮成型して負極活物質層１４Ｂを形成し、負極１４を作製した。その際、リチウム・コバルト複合酸化物の量と、人造黒鉛の量とを調節して、負極活物質層１４Ｂの容量が正極活物質層の容量の１１／１０となるようにし、負極１４にリチウム金属が析出しないようにした。
【００７８】
続いて、正極集電体１３Ａに正極リード１１を取り付けると共に、負極集電体１４Ａに負極リードを取り付け、正極活物質層１３Ｂおよび負極活物質層１４Ｂの上に電解質層１６を形成した。電解質層１６は、エチレンカーボネートとプロピレンカーボネートとを６：４の質量比で混合し、これにα−メチレン−γ−ブチロラクトンを１質量％の含有量となるように添加した溶媒に対して、電解質塩であるＬｉＰＦ6 を０．７ｍｏｌ／ｋｇの含有量で溶解させて電解液を調製し、この電解液をヘキサフルオロプロピレンとフッ化ビニリデンとの共重合体に保持させたゲル状の電解質により形成した。共重合体におけるヘキサフルオロプロピレンの割合は、６．９質量％とした。
【００７９】
次いで、セパレータ１５、正極１３、セパレータ１５、負極１４の順に積層して巻回し、巻回電極体１０を形成したのち、巻回電極体１０を外装部材２０の間に封入した。これにより図１に示したラミネートフィルム型の二次電池を作製した。
【００８０】
実施例１−１に対する比較例１−１として、電解液にα−メチレン−γ−ブチロラクトンを添加しないことを除き、他は実施例１−１と同様にして二次電池を作製した。また、実施例１−１に対する比較例１−２〜１−４として、α−メチレン−γ−ブチロラクトンに代えて、γ−ブチロラクトン，γ−バレロラクトンあるいはγ−メチレン−γ−ブチロラクトンのいずれかを添加したことを除き、他は実施例１−１と同様にして二次電池を作製した。
【００８１】
作製した実施例１−１および比較例１−１〜１−４の二次電池について、充放電試験を行い、サイクル特性を調べた。充放電試験では、２３℃で負荷１Ｃの定電流定電圧充電を上限４．２Ｖまで２．５時間行ったのち、負荷１Ｃの定電流放電を終止電圧３．０Ｖまで行うという工程を１サイクルとし、１００サイクル繰り返した。なお、１Ｃとは理論容量を１時間で放電しきる電流値をいう。サイクル特性としては、１００サイクル目の放電容量の１サイクル目の放電容量に対する容量維持率、すなわち（１００サイクル目の放電容量／１サイクル目の放電容量）×１００を求めた。その結果を表１に示す。なお、表１において、実施例１−１で電解液に添加したα−メチレン−γ−ブチロラクトンは、比較例１−１との比較において添加物として示した。
【００８２】
また、実施例１−１および比較例１−１〜１−４の二次電池について、上述した条件で１サイクル充放電を行ったのち再度完全充電させたものを解体し、目視および 7Ｌｉ核磁気共鳴分光法により、負極活物質層１４Ｂにリチウム金属が析出しているか否かを調べたところ、リチウム金属の析出は認められなかった。すなわち、負極１４の容量は、リチウムの吸蔵・離脱による容量成分により表されることが確認された。
【００８３】
【表１】
2005222829.tif 000004
【００８４】
表１に示したように、α−メチレン−γ−ブチロラクトンを添加した実施例１−１によれば、添加していない比較例１−１、およびγ−ブチロラクトン，γ−バレロラクトンあるいはγ−メチレン−γ−ブチロラクトンを添加した比較例１−２〜１−４に比べて、高い容量維持率が得られた。すなわち、電解質にα−メチレン−γ−ブチロラクトンを含むようにすれば、より効果的にサイクル特性を向上させることができることが分かった。
【００８５】
（実施例２−１〜２−７）
α−メチレン−γ−ブチロラクトンの含有量を表２に示したように変えたことを除き、他は実施例２−１と同様にして二次電池を作製した。実施例３−１〜３−７の二次電池についても、実施例１−１と同様にしてサイクル特性を評価した。その結果を実施例１−１および比較例１−１の結果と共に表２に示す。
【００８６】
【表２】
2005222829.tif 000005
【００８７】
表２に示したように、サイクル特性は、溶媒におけるα−メチレン−γ−ブチロラクトンの含有量を増加させると向上し、極大値を示したのち低下する傾向が見られた。すなわち、α−メチレン−γ−ブチロラクトンの含有量は、溶媒において０．０５質量％以上１０質量％以下とすれば、より好ましいことが分かった。
【００８８】
（実施例３−１）
負極の容量が、リチウムの吸蔵・離脱による容量成分と、リチウムの析出・溶解による容量成分とを含み、かつその和により表されるように、正極活物質であるリチウム・コバルト複合酸化物の量と、リチウムを吸蔵・離脱可能な負極材料である人造黒鉛の量とを調節したことを除き、実施例１−１と同様にして二次電池を作製した。具体的には、人造黒鉛による容量がリチウム・コバルト複合酸化物による容量の２／３となるようにした。
【００８９】
また、実施例３−１に対する比較例３−１として、α−メチレン−γ−ブチロラクトンを添加しないことを除き、他は実施例３−１と同様にして二次電池を作製した。実施例３−１および比較例３−１の二次電池についても、実施例１−１と同様にしてサイクル特性を評価した。その結果を表３に示す。
【００９０】
また、実施例３−１および比較例３−１の二次電池について、上述した条件で１サイクル充放電を行ったのち再度完全充電させたものを解体し、目視および 7Ｌｉ核磁気共鳴分光法により、負極活物質層１４Ｂにリチウム金属が析出しているか否かを調べた。更に、上述した条件で２サイクル充放電を行い、完全放電させたものを解体し、同様にして、負極活物質層１４Ｂにリチウム金属が析出しているか否かを調べた。
【００９１】
その結果、実施例３−１および比較例３−１の二次電池では、完全充電状態においては負極活物質層１４Ｂにリチウム金属の存在が認められ、完全放電状態においてはリチウム金属の存在が認められなかった。すなわち、負極１４の容量は、リチウムの吸蔵・離脱による容量成分と、リチウム金属の析出・溶解による容量成分とを含み、かつその和により表されることが確認された。
【００９２】
【表３】
2005222829.tif 000006
【００９３】
表３に示したように、実施例１−１と同様に、α−メチレン−γ−ブチロラクトンを添加した実施例３−１によれば、添加していない比較例３−１に比べて、高い容量維持率を得ることができた。また、表３と表１と比較すれば分かるように、実施例３−１の方が、実施例１−１よりも、比較例３−１，１−１に対する改善の程度が大きかった。
【００９４】
すなわち、負極１４の容量が軽金属の吸蔵・離脱による容量成分と、軽金属の析出・溶解による容量成分とを含み、かつその和により表される二次電池においても、電解質にα−メチレン−γ−ブチロラクトンを含むようにすれば、サイクル特性を向上させることができ、より大きな効果を得られることが分かった。
【００９５】
なお、α−メチレン−γ−ブチロラクトンの添加量については、この二次電池についても実施例２−１〜２−７と同様の結果が得られる。
【００９６】
以上、実施の形態および実施例を挙げて本発明を説明したが、本発明は上記実施の形態および実施例に限定されるものではなく、種々変形可能である。例えば、上記実施の形態および実施例においては、電解質層１６を正極１３および負極１４の上に形成したのちに正極１３と負極１４とをセパレータ１５を介して巻回する場合について説明したが、正極１３および負極１４を巻回したのちに、これに電解液と高分子化合物の原料であるモノマーとを含む電解質組成物を含浸させ、モノマーを重合させてゲル状の電解質を形成するようにしてもよい。
【００９７】
また、上記実施の形態および実施例においては、電解液を高分子化合物などの保持体に保持させた電解質を用いる場合について説明したが、電解液のみを用いるようにしてもよい。この場合、外装部材には缶を用いることが好ましい。
【００９８】
更に、上記実施の形態および実施例においては、正極１３および負極１４を巻回する場合について説明したが、正極および負極を折り畳んだりあるいは積み重ねるようにしてもよい。また、ラミネートフィルム型の二次電池に限らず、円筒型、楕円型、多角形型、コイン型、ボタン型、角型あるいは大型などの他の形状を有する二次電池についても本発明を適用することができる。更に、二次電池に限らず、一次電池についても適用することができる。
【００９９】
加えて、上記実施の形態および実施例においては、電極反応物質の軽金属としてリチウムを用いる場合について説明したが、ナトリウム（Ｎａ）あるいはカリウム（Ｋ）などの他のアルカリ金属、またはマグネシウムあるいはカルシウム（Ｃａ）などのアルカリ土類金属、またはアルミニウムなどの他の軽金属、またはリチウムあるいはこれらの合金を用いる場合についても、本発明を適用することができ、同様の効果を得ることができる。その際、軽金属を吸蔵および離脱することが可能な負極材料、正極材料、非水溶媒、あるいは電解質塩などは、その軽金属に応じて選択される。但し、軽金属としてリチウムまたはリチウムを含む合金を用いるようにすれば、現在実用化されているリチウムイオン二次電池との電圧互換性が高いので好ましい。なお、軽金属としてリチウムを含む合金を用いる場合には、電解質中にリチウムと合金を形成可能な物質が存在し、析出の際に合金を形成してもよく、また、負極にリチウムと合金を形成可能な物質が存在し、析出の際に合金を形成してもよい。
【図面の簡単な説明】
【０１００】
【図１】本発明の第１ないし第３の実施の形態に係る二次電池の構成を表す斜視図である。
【図２】図１に示した二次電池における巻回電極体の一部を拡大して表す断面図である。
【符号の説明】
【０１０１】
１０…巻回電極体、１１…正極リード、１２…負極リード、１３…正極、１３Ａ…正極集電体、１３Ｂ…正極活物質層、１４…負極、１４Ａ…負極集電体、１４Ｂ…負極活物質層、１５…セパレータ、１６…電解質層、２０…外装部材、２１…密着フィルム。
【図１】
2005222829.tif 000007
【図２】
2005222829.tif 000008